(57)【要約】粘度約３０００cp〜約１５，０００cp、好ましくは４０００〜１５０００cpを有する安定な濃縮水性布帛柔軟化組成物であって、得られた希釈柔軟化組成物が物理的に安定であり、中間粘度約９０cp〜約３００cpを有するように、前記組成物は使用する前に水対濃縮柔軟化組成物の４：１の重量比で水を用いて希釈されることができる、組成物が得られる。【特許請求の範囲】
【請求項１】
粘度約３０００cp〜約１５，０００cpを有する安定な濃縮水性布帛柔軟化組成物であって、得られた希釈柔軟化組成物が物理的に安定であり、中間粘度約９０cp〜約３００cpを有するように、前記組成物は使用する前に水対濃縮柔軟化組成物の４：１の重量比で水を用いて希釈されることができ、前記組成物は：
ａ）約５〜約３０重量％の陽イオン布帛柔軟剤；
ｂ）少なくとも約０．０１重量％の（ｉ）アクリル酸及び／またはメタクリル酸の重合から誘導可能な陽イオン性線状ホモポリマー；または（ｉｉ）アクリル酸及び／またはメタクリル酸及びアクリルアミドまたはアクリルアミドの重合から誘導可能な線状コポリマー（前記ホモポリマーまたはコポリマーは分子量約１０，０００〜約３千万を有する）；または（ｉｉｉ）５〜１００モル％の陽イオン性ビニル付加モノマー、０〜９５モル％のアクリルアミド、及び７０ppm〜３００ppmの二官能ビニル付加モノマー架橋剤の重合から誘導可能な陽イオン性架橋済みポリマー；または
ｃ）本明細書においてそれぞれ（ｉ）または（ｉｉ）において定義される陽イオン性線状ホモポリマーまたは線状コポリマー、及び本明細書において（ｉｉｉ）において定義される陽イオン性架橋済みポリマーを含む少なくとも約０．０１重量％のポリマーの混合物（前記濃縮柔軟化組成物中の（ｉ）または（ｉｉ）または（ｉｉｉ）のそれぞれの量を選択して、前記希釈組成物中の所望の中間粘度約９０cp〜約３００cpを提供する）；
ｄ）アミノカルボン酸化合物、有機アミノホスホン酸化合物及びこれらの混合物からなる群から選択される０〜約１０重量％の金属イオン封鎖化合物；
ｅ）０〜約５重量％の香料；
ｆ）０〜約１０重量％の乳化剤；
ｇ）染料、不透明化剤、ビルド剤及び保存剤からなる群から選択される０〜約１０重量％の１種以上のアジュバント；並びに
ｈ）残りは水；
を含む、組成物。
【請求項２】
脂肪族アルコール、グリセリンモノステアラート及びグリセリンモノオレアートからなる群から選択される０〜約１０重量％の共柔軟剤をさらに含む、請求項１に記載の布帛柔軟化組成物。
【請求項３】
前記乳化剤は脂肪族アルコールエトキシラート非イオン性界面活性剤である、請求項１に記載の布帛柔軟剤組成物。
【請求項４】
陽イオン性線状ポリマーはアクリレートまたはメタクリレートの第四級塩を含む、請求項１に記載の布帛柔軟化組成物。
【請求項５】
前記陽イオン性架橋済みポリマーは架橋済みビニルポリマーである、請求項１に記載の布帛柔軟化組成物。
【請求項６】
前記陽イオン性架橋済みポリマーはアクリレートまたはメタクリレートの第四級塩を含む、請求項１に記載の布帛柔軟化組成物。
【請求項７】
陽イオン柔軟剤は、第四級アンモニウム化合物、エステルクアト、イミダゾリニウムクアト及びジ脂肪ジアミドアンモニウムメチルサルフェートからなる群から選択される、請求項１に記載の布帛組成物。
【請求項８】
前記陽イオン柔軟剤はジ獣脂ジエステルアンモニウムメトサルフェートを含む、請求項７に記載の布帛柔軟化組成物。
【請求項９】
前記陽イオン柔軟剤はエステルクアトを含む、請求項７に記載の布帛柔軟化組成物。
【請求項１０】
有効な量の請求項１に記載の布帛柔軟化組成物を含む水溶液を形成することと、次に柔軟化すべき布帛を前記水溶液と接触させることとを含む、布帛を柔軟化する方法。
【発明の詳細な説明】
【技術分野】
【０００１】
本発明は、濃縮布帛コンディショニング組成物に関し、より詳細には、陽イオン性ポリマーまたは陽イオン性ポリマーの混合物を含む水性濯ぎサイクル濃縮布帛柔軟剤組成物に関し、ここで、濃縮組成物を使用する前に水対濃縮物の４：１の重量比で水を用いて希釈して、濃縮形態及び希釈形態の両方で物理的に安定な柔軟剤組成物を提供することができ、濃縮組成物及び希釈組成物は物理的に安定であり、商業的に望ましいレベルの粘度を明らかにする。
【背景技術】
【０００２】
従来、大部分の液体布帛コンディショニングまたは布帛柔軟剤組成物は、界面活性剤成分または加えられた塩の増粘特性を利用して、所望のレオロジーを提供している。より最近では、傾向は、特定の増粘剤を布帛柔軟化組成物中に取り入れて、長期間にわたって安定なままである所望の粘度を提供するというものだった。
【０００３】
市販の液体布帛柔軟剤配合物においては、製品のレオロジカル特性は、消費者に受け入れられるために重要である。製品の魅力を向上し、製品の豊かさ及び効力の感覚を伝える一般的な方法は、液体製品の見掛け粘度を少なくとも５０cp（ブルックフィールドＲＶＴ、５０rpm、スピンドル２上で測定して）を超える値に増大させることである。陽イオン性線状または架橋済みポリマーは、布帛柔軟剤組成物中の見掛け粘度を提供する成分として従来技術において周知である。
【０００４】
製品の魅力を向上する別の一般的な技術は、流れを低減し、それによって性質をよりシロップ状にし、同時に、審美的に快くない粘質の不均一流を避けるように、液体製品の流動弾性成分を調整することである。しかしながら、流動弾性が陽イオン性ポリマー構造それ自体、及び製品組成物中のそのレベルの関数である限りは、与えられたレベルの粘度で流動弾性特性を調整する周知の方法が存在しない。
【０００５】
高分子量を有する線状陽イオン性ポリマーは、高い流動弾性を液体布帛柔軟剤に提供することが周知である。しかし、得られた組成物はしばしば、無機電解質及び高い剪断に対して鋭敏であり、エージング時に一般に不安定でかつ様々な相へと分離する液体製品を生じる。
【０００６】
使用する前に消費者が希釈し、希釈形態で濯ぎサイクル中に導入できる濃縮布帛柔軟化組成物の配合は、特に困難な問題を提起する。これは、このような濃縮物は、濃縮形態及び希釈形態の両方で、すなわち消費者が濃縮物を希釈する前及び後の両方で、物理的に安定でかつ適切に流動可能な柔軟化組成物であることが商業的に絶対に必要だからである。所望の希釈度が約４：１（水対濃縮組成物の重量比である）である場合、その物理的安定性を維持でき、依然として精鉱濃縮組成物及び希釈組成物の両方で消費者に許容される流動粘度を提供する柔軟化組成物を提供することは困難である。
【０００７】
EP 394 133（コルゲート・パーモリブ（Colgate-Palmolive））において、レオロジカル特性を改良し、組成物の柔軟化性能を向上するための、脂肪族アルコール及び水溶性ポリマーと組み合わせたジ−長鎖、ジ−短鎖第四級アンモニウム柔軟化化合物を含む安定な水性布帛柔軟化組成物が説明されている。
【０００８】
WO 90/12862（ＢＰケミカルズＬｔｄ．（BP Chemicals Ltd.））は、水分散可能な陽イオン柔軟剤及びポリエチレン官能基を含む５〜４５ppmの架橋剤によって架橋される水溶性陽イオン性エチレン性不飽和モノマーまたはモノマーのブレンドから誘導可能である増粘剤としての架橋済み陽イオン性ポリマーを含む水性ベースの布帛コンディショニング配合物を開示している。このような架橋剤の例は、メチレンビスアクリルアミドである。
【０００９】
EP-A-0 799 887（プロクター・アンド・ギャンブル（Procter & Gamble））においては、優れた粘度及び相安定性並びに柔らかさ性能を示すと言われている液体布帛柔軟化組成物が説明されており、組成物は：（ａ）０．０１〜１０重量％の布帛柔軟剤成分、（ｂ）（ｉ）親水性主鎖及び親水性主鎖に付着した分子当り少なくとも２つの疎水基を有する会合ポリマー、（ｉｉ）ポリエチレン官能基を含む５〜４５ppmの架橋剤によって架橋される上述のWO 90/12862において説明されている架橋済み陽イオン性ポリマー、及び（ｉｉｉ）（ｉ）と（ｉｉ）との混合物、の群から選択される少なくとも０．００１％の増粘剤、並びに（ｃ）金属イオンを金属イオン封鎖できる成分を含む。
【００１０】
WO 02/057400（コルゲート・パーモリブ）においては、水溶性陽イオン性ビニル付加モノマー、０〜９５モル％のアクリルアミド及び７０〜３００ppmの二官能ビニル付加モノマー架橋剤の重合によって得られる陽イオン性ポリマー増粘剤を含む布帛コンディショニング組成物が説明されている。増粘柔軟化組成物は、治療される布帛に柔軟化組成物中の芳香物質を送達するために特に効果的であると述べられている。
【００１１】
消費者向けの魅力を向上するためにポリマー増粘剤を使用することは従来技術において広く周知であるが、高粘度で物理的に安定でかつ流動可能であり、濯ぎサイクルにおいて使用するために約４：１で水を用いて希釈することができ、同時に、希釈組成物として中間粘度液体の範囲内で物理的に安定でかつ容易に注ぐことが可能なままである濃縮液体布帛柔軟剤に対する必要が、依然として存在する。
【発明の開示】
【００１２】
本発明は、粘度約３０００cp〜約１５，０００cp、好ましくは４０００〜１５０００cpを有する安定な濃縮水性布帛柔軟化組成物であって、得られた希釈柔軟化組成物が物理的に安定であり、中間粘度約９０cp〜約３００cpを有するように、前記組成物は使用する前に水対濃縮柔軟化組成物の４：１の重量比で水を用いて希釈されることができ、前記組成物は：
ａ）約５〜約３０重量％の陽イオン布帛柔軟剤；
ｂ）少なくとも約０．０１重量％の（ｉ）アクリル酸及び／またはメタクリル酸の重合から誘導可能な陽イオン性線状ホモポリマー；または（ｉｉ）アクリル酸及び／またはメタクリル酸及びアクリルアミドまたはアクリルアミドの重合から誘導可能な線状コポリマー（前記ホモポリマーまたはコポリマーは分子量約１０，０００〜約３千万を有する）；または（ｉｉｉ）５〜１００モル％の陽イオン性ビニル付加モノマー、０〜９５モル％のアクリルアミド、及び７０ppm〜３００ppmの二官能ビニル付加モノマー架橋剤の重合から誘導可能な陽イオン性架橋済みポリマー；または
ｃ）本明細書においてそれぞれ（ｉ）または（ｉｉ）において定義される陽イオン性線状ホモポリマーまたは線状コポリマー、及び本明細書において（ｉｉｉ）において定義される陽イオン性架橋済みポリマーを含む少なくとも約０．０１重量％のポリマーの混合物（前記濃縮柔軟化組成物中の（ｉ）または（ｉｉ）または（ｉｉｉ）のそれぞれの量を選択して、前記希釈組成物中の所望の中間粘度約９０cp〜約３００cpを提供する）；を含む、組成物を提供する。
【００１３】
本発明は、水性濃縮濯ぎサイクル布帛柔軟化組成物中の本明細書において定義する陽イオン性ホモポリマーまたはコポリマーまたは架橋済みポリマー、またはこのような陽イオン性ポリマーの混合物を使用することは、濃縮組成物中の粘度４，０００〜１５，０００cpでまた希釈組成物中の中間粘度９０cp〜３００cpで所望の濃厚さの流動特性及び容易に注ぐことができる能力を実現するように流動弾性及び粘度のレオロジカル特性を調節することを可能にする、という発見に基づいている。従って、ブルックフィールド粘度の調節と関係なく、本発明に従って流動弾性を容易に制御し、調節することができる。
【００１４】
液体粘度は、この用語を本明細書において使用する際には、５０rpmでスピンドル２を用いてブルックフィールドＲＶＴ上で測定して、センチポアズ単位で表される。
“流動弾性”または“流動弾性インデックス”という用語は、"Viscoelastic Properties of Polymers", John D. Ferry, 3rd Edition, John Wiley & Sons, Inc., Chapter 1において定義される通り、剪断速度２５００Ｓ−１で測定したパスカルの単位の一次法線応力の差を指す。
【００１５】
実際に、液体布帛柔軟剤を注ぐ場合、高い流動弾性は流れを低減し、それによって流れをよりシロップ状に見えるようにし、これはしばしば消費者によって豊かさのしるしとして知覚される。流動弾性が高い程、流れはより遅くなる。流動弾性が過度に高くなると、布帛柔軟剤の流れは粘質で粘着性になり、液体製品を洗濯機中に吐出する場合に問題を生じる。これは、商業的観点から明らに好ましくない状態である。
【００１６】
与えられた化学の場合、本明細書において定義する弾性流れを調整するための唯一の様式は、ポリマーの分子量、その架橋度またはその濃度を調整することである。
線状ポリマーの場合には、多量のポリマーを使用することなく許容可能なブルックフィールド粘度を確立するためには、ポリマーの分子量は高くなければならず、このことは高い流動弾性を誘起する。低分子量ポリマーを使用して流動弾性を低減することは可能であるが、同じブルックフィールド粘度に達するためには、組成物中のポリマーのレベルを増大させなければならない。これはより高いコストを意味するのみならず、高いイオン強度が理由となって安定性の問題をエマルションに導入する。
【００１７】
それに反して、本発明による線状及び架橋済みポリマーの組合せは望ましい粘度及び流動弾性を提供し、一方、適度の量のポリマーを使用し、同時に製品安定性の問題を避けることができる。
【００１８】
好適な具体例においては、本発明のポリマー混合物において使用される線状ポリマーは、分子量約８百万を有する第四級アンモニウムアクリレートのホモポリマーであり、このポリマーは、フランスのＳＮＦフロエルジェール（SNF Floerger of France）がフロエルジェールＥＭ  ９４９  ＣＴ（Floerger EM 949 CT）として販売しており（エタンアミニウムＮ，Ｎ，Ｎ−トリメチル−２−（（１−オキソ−２−プロペニル）オキシ−）−、クロリドホモポリマー）；分子量約５百万を有する同じ構造ポリマーは、フロエルジェールＥＭ  ９４９  Ｌとして同じ製造業者が販売している。
【００１９】
別の好適な具体例においては、本発明のポリマー混合物において使用される架橋済みポリマーは、１５０ppmのメチレンビスアクリルアミドを用い、架橋の前に分子量５百万未満を有するアクリルアミド及びメタクリレートの架橋済みコポリマーであり；このポリマーは、フランスのＳＮＦフロエルジェールがフロソフトＤＰ  ２００として販売している。
【００２０】
本発明はまた、有効な量の上記に定義した布帛柔軟化組成物を含む水性浴中で、処理すべき布帛を濯ぐことを含む、布帛を柔軟化する方法を包含する。
好ましい陽イオン柔軟剤は、以下の構造式を有するエステルクアト化合物である：
【００２１】
【化１】
2006509930.tif 000002
【００２２】
［式中、Ｒ４は、８〜２２個の炭素原子を有する脂肪族炭化水素基を表し、Ｒ２及びＲ３は、（ＣＨ２）ｓ−Ｒ５を表し、ここで、Ｒ５は、８〜２２個の炭素原子を含むアルコキシカルボニル基、ベンジル、フェニル、（Ｃ１−Ｃ４）−アルキル置換フェニル、ＯＨまたはＨを表し；Ｒ１は、（ＣＨ２）ｔＲ６を表し、ここで、Ｒ６は、ベンジル、フェニル、（Ｃ１−Ｃ４）−アルキル置換フェニル、ＯＨまたはＨを表し；ｑ、ｓ、及びｔは各々独立して、１〜３の整数を表し；Ｘ−は柔軟剤適合性陰イオンである。］
特に好ましい陽イオン柔軟剤は、アルカノールアミン及び脂肪酸誘導体の反応に続いて四級化から誘導した脂肪エステル第四級アンモニウム化合物であって、該脂肪エステル第四級アンモニウム化合物は、式：
【００２３】
【化２】
2006509930.tif 000003
【００２４】
［式中、Ｑは、構造−ＯＣＯ−または−ＣＯＯ−を有するカルボキシル基を表し；Ｒ１は、８〜２２個の炭素原子を有する脂肪族炭化水素基を表し；Ｒ２は、−Ｑ−Ｒ１または−ＯＨを表し；ｑ、ｒ、ｓ及びｔは、各々独立して、１〜３の数を表し；Ｘ−ａは、原子価ａの陰イオンであり；
前記脂肪エステル第四級アンモニウム化合物は、モノエステル、ジエステル及びトリエステル化合物の分布で構成され、各Ｒ２が−ＯＨである場合に、モノエステルクアト化合物が形成され；１つのＲ２が−ＯＨであり、他のＲ２が−Ｑ−Ｒ１である場合に、ジエステルクアト化合物が形成され；各Ｒ２が−Ｑ−Ｒ１である場合に、トリエステルクアト化合物が形成され；前記脂肪エステル第四級アンモニウム化合物中のモノエステルクアト化合物の基準化パーセントは約２８％〜約３９％であり；ジエステルクアト化合物の基準化パーセントは約５２％〜約６２％であり、トリエステルクアト化合物の基準化パーセントは約７％〜約１４％であり；全てのパーセントは重量による。］
によって表される脂肪エステル第四級アンモニウム化合物である。
【００２５】
上記に説明したモノ、ジ、及びトリエステルクアトの重量％を、"Characterisation of quaternized triethanolamine esters (esterquats) by HPLC, HRCGC and NMR" A. J. Wilkes, C. Jacobs, G. Walraven and J. M. Talbot - Colgate Palmolive R&D Inc.- 4th world Surfactants Congress, Barcelone, 3-7 VI 1996, page 382という刊行物において説明されている定量的分析方法によって決定する。乾燥試料に関して測定したモノ、ジ及びトリエステルクアトの重量％を、１００％で基準化する。基準化は、約１０〜１５重量％の非四級化種の例えばエステルアミン及び遊離脂肪酸の存在が理由となって必要となる。従って、基準化重量％は、原料の純粋なエステルクアト成分を指す。
【発明を実施するための最良の形態】
【００２６】
本発明の組成物において使用される架橋済みコポリマーは、二官能ビニル付加モノマーの架橋剤を７０〜３００ppm、好ましくは約７５〜２００ppm、最も好ましくは約８０〜１５０ppmのレベルで使用して架橋された架橋済み陽イオン性ビニルポリマーである。こうしたポリマーはUS-A-4,806,345及び上述のWO 02/057400においてさらに説明されており、これらの文書を本明細書において参考のために引用する。
【００２７】
一般に、このようなポリマーは、架橋済みポリマーが鉱油中に分散し、界面活性剤を含んでよい油中水滴型エマルションとして製造される。完成品の製造の最中、水相と接触した状態で、エマルションは逆転し、水溶性ポリマーが膨潤することを可能にする。
【００２８】
本発明において使用するために最も好ましい増粘剤は、アクリルアミドコモノマーと組み合わせた第四級アンモニウムアクリレートまたはメタクリレートの架橋済みコポリマーである。
【００２９】
本発明の組成物において使用される線状ポリマーは、分子量１０，０００〜３千万、最も好ましくは５〜８百万を有するアクリレートまたはメタクリレートの水溶性線状陽イオン性ホモポリマーである。
【００３０】
このようなポリマーは通常、界面活性剤を含んでよいがまた粉末形態で供給される油中水滴型エマルションとして製造される。
本発明において使用するために好ましいポリマーは、分子量５百万を有する第四級アンモニウムアクリレートの線状ホモポリマーである。
【００３１】
必要ならば、本発明の組成物は、単数または複数の柔軟化成分を組成物中に分散させ、組成物の物理的安定性を確実にするために、乳化剤を含んでよい。所望により、乳化剤を柔軟剤組成物中に含めてよく、例えば、アルキル鎖長約１３〜１５個の炭素原子を有する脂肪族アルコールエトキシラートであり、ここで、１モル当りのエチレン基の数は約１５〜２０である。このような使用のために特に好ましいのは、ＩＣＩケミカルズ（ICI Chemicals）が製造するシンペロニックＡ２０（Synperonic A20）であり、これは、アルコール１モル当り２０モルのエチレンオキシドを有するエトキシル化Ｃ１３〜Ｃ１５脂肪族アルコールである非イオン性界面活性剤である。
【００３２】
本発明の組成物は、０％〜約５％の香料を含んでよい。本明細書において使用する“香料”という用語をその通常の意味で使用して、任意の非水溶性芳香物質または天然（すなわち、花（flower）、ハーブ、花（blossom）または植物の抽出によって得られる）、人工（すなわち、天然油または油成分の混合物）及び合成によって製造した芳香を放つ物質（synthetically produced odoriferous substance）を含む物質の混合物を指し、含む。典型的に、香料は、様々な有機化合物の例えばアルコール、アルデヒド、エーテル、芳香族化合物及び様々な量の精油（例えば、テルペン）のブレンドの複雑な混合物であり、精油自体が揮発性の芳香を放つ化合物であり、香料の他の成分を溶解するのにも役立つ。
【００３３】
本発明においては、水不混和性の基準に適合し、快い臭気を有する限りは、液体布帛柔軟剤組成物の性能に関して、香料の特定の組成は重要ではない。
本発明の組成物は、０％〜約２％の保存剤の例えば、乳酸若しくはホルムアルデヒドの溶液、ブロモニトロプロパンジオール（シュルケ＆マイル（Schulke & Mayr）製のオイキシルＫ４４６（Euxyl K446））と混合した１，２−ジブロモ−２，４−ジシアノブタンの分散系または１，２−ベンズイソチアゾリン−３−オン分子（アベシア・バイオサイズ（Avecia Biocides）製のプロキセルＢＤ２（Proxel BD2）またはプロキセルＧＸＬ）の分散系を含んでよい。
【００３４】
共柔軟剤（co-softener）を所望により本組成物中に含んでよく、これは例えば脂肪族アルコール、グリセリンモノ−ステアラートまたはグリセリンモノ−オレアートである。
布帛柔軟化組成物において一般に使用される他の任意の成分を少量加えて、本発明の液体布帛柔軟剤組成物の外観または性能特性を向上させてよい。このタイプの典型的な成分としては、着色剤、例えば、染料または顔料、青味付け剤（bluing agent）及び殺菌剤、不透明化剤が挙げられるが、これらに限定されるものではない。
【００３５】
布帛柔軟剤組成物は、濃縮形態であろうと希釈形態であろうと、最終使用者によって容易に注ぐことが可能でなければならない。従って、一般に、生成物の粘度は、消費者が使用する場合に、希釈を意図した製品の場合約１５０００センチポアズを超えるべきではない。粘度は、１０rpmでスピンドル＃３を用いてブルックフィールドＲＶＴＤデジタル粘度計を使用して２５℃（２２〜２６℃）で測定する。
【００３６】
金属イオン封鎖またはキレート化化合物を、本発明の布帛柔軟化組成物中に０〜２重量％の濃度で所望により含めてよい。有用な金属イオン封鎖化合物は、金属イオンを金属イオン封鎖でき、柔軟化組成物の少なくとも０．００１重量％のレベルで、好ましくは約０．００１％（１０ppm）〜０．５％、より好ましくは約０．００５〜０．２５重量％存在する。性質が酸性である金属イオン封鎖化合物は、酸形態で或いは適切な対陽イオンの例えばアルカリ若しくはアルカリ土類金属イオン、アンモニウム若しくは置換アンモニウムイオンまたは任意のこれらの混合物との錯体／塩として存在してよい。
【００３７】
金属イオン封鎖化合物は、アミノカルボン酸化合物及び有機アミノホスホン酸化合物、並びにその混合物の中から選択される。適切なアミノカルボン酸化合物としては：エチレンジアミン四酢酸（ＥＤＴＡ）；Ｎ−ヒドロキシエチレンジアミン三酢酸；ニトリロ三酢酸（ＮＴＡ）；及びジエチレントリアミン五酢酸（ＤＥＰＴＡ）が挙げられる。
【００３８】
適切な有機アミノホスホン酸化合物としては：エチレンジアミンテトラキス（メチレンホスホン酸）；１−ヒドロキシエタン１，１−ジホスホン酸（ＨＥＤＰ）；及びアミノトリ（メチレンホスホン酸）が挙げられる。
【実施例】
【００３９】
以下の実施例において、線状ホモポリマー、線状コポリマー及び陽イオン性架橋済みポリマーをそれらの商品名に関連して下記に説明する：
フロソフトＤＰ  ２００（ＳＮＦ製）−アクリルアミドコモノマーと組み合わせた、ー分子量約５百万未満、好ましくは４百万を有する第四級アンモニウムアクリレートまたはメタクリレートの陽イオン性架橋済みコポリマー。
【００４０】
フロエルジェール９４９  ＣＴ（ＳＮＦ製）−分子量約８百万を有するアクリレートまたはメタクリレートの水溶性線状ホモポリマー。
フロエルジェールＥＭ  ９４９  Ｌ（ＳＮＦ製）−分子量約５百万を有するアクリレートまたはメタクリレートの水溶性線状ホモポリマー。
【００４１】
フロエルジェールＤＰ／ＬＣ  ２３２２Ａ（ＳＮＦ製）−アクリルアミドコモノマーと組み合わせ、二官能ビニル付加モノマーの架橋剤（ＭＢＡ、すなわちメチレンビスアクリルアミド）を７０〜３００ppm、好ましくは約７５〜２００ppm、最も好ましくは８０〜１５０ppmのレベルで使用した第四級アンモニウムアクリレートまたはメタクリレートの陽イオン性架橋済みコポリマー。このコポリマーは、フロソフトＤＰ  ２００と同様であるが、ただし、約３００〜４００ppmの転移剤（transfer agent）を含むフロソフトＤＰ  ２００よりも多くの転移剤（４５０〜６００ppm）を含む。得られたフロエルジェールＤＰ／ＬＣ  ２３２２Ａは、架橋の前に固有粘度＜４dl/gを特徴とするフロソフトＤＰ  ２００よりも枝分れした水膨潤ポリマーである。
【００４２】
フロエルジェールＤＰ／ＬＣ  ２３２２Ｂ（ＳＮＦ製）−アクリルアミドコモノマーと組み合わせ、二官能ビニル付加モノマーの架橋剤（ＭＢＡ）を７０〜３００ppm、好ましくは約７５〜２００ppm、最も好ましくは８０〜１５０ppmのレベルで使用した第四級アンモニウムアクリレートまたはメタクリレートの陽イオン性架橋済みコポリマー。このコポリマーは、フロソフトＤＰ  ２００と同様であるが、ただし、約３００〜４００ppmの転移剤を含むフロソフトＤＰ  ２００よりも多くの転移剤（６００〜８００ppm）を含む。得られたフロエルジェールＤＰ／ＬＣ  ２３２２Ｂは、架橋の前に固有粘度＜４dl/gを特徴とするフロソフトＤＰ  ２００よりも枝分れした水膨潤ポリマーである。
【００４３】
４：１希釈を意図した本発明の典型的な濃縮布帛柔軟化組成物を下記の実施例１〜７に示し、これは、約３４％のモノエステル、約５６％のジエステル及び約１０％のトリエステル化合物（乾燥試料に関する基準化重量％）の分布を特徴とする陽イオン柔軟剤エステルクアトＢ（商品名Ｌ１−９０；ＫＡＯ製）を含む。濃縮（ニート）製品の粘度及び４：１希釈後の粘度を実施例に示す。
【００４４】
【表１】
2006509930.tif 000004
【００４５】
本発明の範囲外の濃縮柔軟剤組成物を下記の実施例８〜１１に示し、これは、本請求の範囲外の市販の増粘剤を含む。
【００４６】
【表２】
2006509930.tif 000005
【００４７】
実施例１〜７は、本発明による陽イオン性コポリマーまたはホモポリマーまたはコポリマー−ホモポリマーの混合物を使用することは、使用する前に水対濃縮柔軟剤組成物の４：１の重量比で水を用いて希釈することができる安定な濃縮組成物を提供し、濃縮組成物及び希釈組成物は物理的に安定であり、商業的に望ましいレベルの粘度（希釈形態で＞９０cp及び濃縮形態で３，０００〜１５，０００cp）を明らかにすることを証明する。
【００４８】
実施例８〜１１は、会合またはセルロースベースの増粘剤のような本発明の範囲外の他のタイプの周知の増粘剤を使用することは、使用する前に水対濃縮物の４：１の重量比で一旦希釈すると物理的に安定ではない、非常に濃厚で粘稠な濃縮組成物を提供することを証明する。濃縮製品並びに希釈製品は、商業的に望ましくないレベルの粘度を明らかにする。
【国際調査報告】
2006509930.tif 000006
2006509930.tif 000007
2006509930.tif 000008